(57)【要約】【課題】床材、壁材、天井材等の建築内装材において、耐水性のある素材を密着させて施工することにより、簡便に防水加工ができ、且つ優れた意匠とリサイクル性を併せ持つ化粧材を提供する。【解決手段】少なくとも熱可塑性樹脂に木粉を添加して成型した後化粧シート１２を積層してなる嵌合部分が相欠き形状であり、相欠きの端部に返しを設けている樹脂系基材１１において、端部の実の先端にゴム弾性体１６、１７を付与した。前記ゴム弾性体１６、１７を異型成形押し出しするときに共押出する。前記ゴム弾性体１６、１７がポリオレフィン系樹脂でガラス転移温度が−５℃から−５０℃の範囲で有る。【選択図】図１
2005120584.tif 000002
【特許請求の範囲】
【請求項１】
少なくとも熱可塑性樹脂に木粉を添加して成型した後化粧シートを積層してなる嵌合部分が相欠き形状であり、相欠きの端部に返しを設けている樹脂系基材において、端部の実の先端にゴム弾性体を付与したことを特徴とする防水樹脂床。
【請求項２】
前記ゴム弾性体を異型成形押し出しするときに共押出することを特徴とする請求項１の防水樹脂床。
【請求項３】
前記ゴム弾性体がポリオレフィン系樹脂でガラス転移温度が−５℃から−５０℃の範囲で有ることを特徴とする請求項１あるいは２の防水樹脂床。
【発明の詳細な説明】
【技術分野】
【０００１】
床材、壁材、天井材等の建築内装材において、耐水性のある素材を密着させて施工することにより、簡便に防水加工ができ、且つ優れた意匠とリサイクル性を併せ持つ化粧材に関する。
【背景技術】
【０００２】
従来、キッチンや洗面まわり、脱衣場などの住宅内の水廻りは常に湿潤な環境にさらされ、更には水しぶきなどがかかるため、木質系床材ではフクレやシミ、カビなどが発生しやすく、木質系床材は使用しにくい環境であった。
【０００３】
この為、多くの住宅では水廻りにはクッションフロアーが使用されている。
【０００４】
しかし近年の内装に対する消費者の意識の高まりや、キッチンと一体化したダイニングの登場により、水廻りにもフローリングが要求される傾向にある。
【０００５】
この為、フローリングにも耐水性が要求されるようになり、合板の上に樹脂系の化粧シートを貼着した耐水フロアーが実用化されている。
【０００６】
しかし、上記耐水フロアーは、通常のフローリングと比べ表面や木口からの吸水によるフクレ、シミは発生しにくいが、後加工によってできた溝や嵌合部分は合板が表面にでており、耐水性は十分とは言えなかった。
【０００７】
また施工の際、床材同士の嵌合部分は通常、本実嵌合が用いられ、全く防水性は無く、大量の水がこぼれた場合には、下地にまで水が浸透し、下地の腐れなどの原因となった。
【０００８】
また、下記特許文献１のように実の先端に弾性体を付ける文献があったが、ゴムの材質やガラス転移点に具体的記述がない為、屋内で使われ条件に合った材料の選択が困難であった。特に、夏場は弾性体がブロッキングしたり、冬場はガラス転移点以下に基材の温度が下がると防水性が無くなった。
【０００９】
先行技術文献情報。
【特許文献１】特開平１０−３７４３９号公報
【特許文献２】特開２００３−９７０１１号公報
【発明の開示】
【発明が解決しようとする課題】
【００１０】
床材、壁材、天井材等の建築内装材において、耐水性のある素材を密着させて施工することにより、簡便に防水加工ができ、且つ優れた意匠とリサイクル性を併せ持つ化粧材を提供する。
【課題を解決するための手段】
【００１１】
少なくとも熱可塑性樹脂に木粉を添加して成型した後化粧シートを積層してなる嵌合部分が相欠き形状であり、相欠きの端部に返しを設けている樹脂系基材において、端部の実の先端にゴム弾性体を付与したことを特徴とする防水樹脂床。
【００１２】
前記ゴム弾性体を異型成形押し出しするときに共押出することを特徴とする防水樹脂床。
【００１３】
前記ゴム弾性体がポリオレフィン系樹脂でガラス転移温度が−５℃から−５０℃の範囲で有ることを特徴とする防水樹脂床。
【発明の効果】
【００１４】
本発明では、実部先端にポリオレフィン系樹脂でガラス転移温度が−５℃から−５０℃の範囲であるゴム弾性体を木粉添加熱可塑性樹脂を相欠き嵌合をもった板状に異型成型し、化粧シートを積層する事により、通常の床材と同等の意匠感を持ち、かつ基材から耐水性をもった床材を得ることができた。
【００１５】
この樹脂化粧部材は、基材そのものに耐水性があるだけでなく、基材同士の嵌合部分が、任意の隙間を持たせた返しのある相欠き嵌合で密着して嵌合し、且つ、実部先端にゴム弾性体があるため基材同士を圧着して樹脂化粧部材同士の隙間を埋めるため、施工後に面としての防水性能を持たせることを可能とした。
【００１６】
また、実部先端にポリオレフィン系樹脂でガラス転移温度が−５℃から−５０℃の範囲で有るゴム弾性体であるため、寒帯地方から熱帯地方に使われても防水性を保つことができる。
【発明を実施するための最良の形態】
【００１７】
樹脂基材に用いられる熱可塑性樹脂に特に指定はなく、成型に適したものであればよい。その中でも特に、成型性、耐水性、耐汚染性、リサイクル性の観点から、オレフィン系に木粉を充填し、発泡させたものが好ましい。
【００１８】
樹脂基材の成型法に特に限定はなく、射出成形、異形成型、回転成型など任意の立体成型方法が可能であるが、長尺ものの成型に適しており、連続で生産できる、異形成型法が好適である。
【００１９】
異形成型法では、理論上いくらでも長尺の部材の作成が可能であり、従来、どうしても必要であった天地方向の嵌合をなくす事もでき、水が下地に浸透する主な経路である嵌合部の数を限りなく減らす事ができる。
【００２０】
樹脂基材は基材同士を嵌合させた際に、基材間に任意の隙間が出来るように調整されている。
【００２１】
基材間の隙間は、化粧シートの厚みによって嵌合が阻害されるのを防ぐと同時に、さらに嵌合の硬さを調整し、化粧シート同士を圧着させ、防水性を高めることを目的とする。
【００２２】
隙間の幅は、嵌合部分まで巻き込まれた化粧シートの総厚より狭くなる様に調整されており、通常シートの総厚の２０％〜９８％の範囲である。
【００２３】
化粧シートに使われる素材は耐水性のあるものであれば特に限定は無いが、リサイクルの観点から、樹脂基材と同じ樹脂系フィルムに印刷した物や、突き板に同系樹脂のクリアフィルムを積層したものであることが望ましい。
【００２４】
従来の木質系床材は床材同士を嵌合するためのサネの加工をテノーナーによる切削加工によっている。このためサネに返しを設けた嵌合形状はできなかった。
【００２５】
本発明の樹脂化粧部材は押出し異型成形であるため、従来できなかった形の返しを設ける事ができる。
【実施例１】
【００２６】
ホモポリプロピレン樹脂９０重量部、マレイン酸変性ポリプロピレン１０重量部に木質系添加剤を４０重量部、２軸押出し混錬機によって混合、ペレット化し木粉混合樹脂ペレットを作製した。
【００２７】
この木粉混合樹脂ペレットを異形押出成形法にて断面が５ｍｍ×１５７ｍｍサイズで相欠き嵌合部分を持った床材形状に押し出すとき、実部先端部にガラス転移点−５℃のゴム弾性体を異型共押し出し成形し、樹脂系基材を得た。
【００２８】
この樹脂基材に厚み０．２５ｍｍのオレフィン系化粧シートをラッピング法により相欠き嵌合部分まで巻き込むように積層し、裏面には２ｍｍ厚のＥＶＡ系クッション材を積層し、防水樹脂床を得た。
【００２９】
樹脂系基材は、基材同士を密着させて嵌合させた際に、隙間が化粧シートの厚みの９０％すなわち０．４５ｍｍになる様に調整されている。
【実施例２】
【００３０】
実施例１のゴム弾性体にガラス転移点が−５０℃のゴム弾性体を使った他は実施例１と同じ。
【００３１】
＜比較例１＞
実施例１のゴム弾性体にガラス転移点が１０℃のゴム弾性体を使った他は実施例１と同じ。
【００３２】
＜比較例２＞
実施例１のゴム弾性体にガラス転移点が−７０℃のゴム弾性体を使った他は実施例１と同じ。
【００３３】
＜試験結果＞

２０℃で    −５℃での透水    ３０℃で    ０℃での    ３０℃で
の透水試    試験（嵌合部）    の透水試    嵌合硬さ    の嵌合硬
験（嵌合    イソプロピルア    験（嵌合    試験        さ試験
部）        ルコール使用      部）                            
実施例１      ○              ○            ○          ○          ○
実施例２      ○              ○            ○          ○          ○
比較例１      ○              ×            ○          硬い        ○
比較例２      ○              ○            ×          ○          弱い  
・透水試験はＪＩＳ  Ａ６９０９に準じる。
【００３４】
○：水頭の低下量５ｍｍ以下。
【００３５】
△：水頭の低下量５ｍｍ以上１５０ｍｍ以下。
【００３６】
×：水頭の低下量１５０ｍｍ以上。
・嵌合硬さは手で嵌め合わせて評価。
【００３７】
○：適度な硬さ。
【００３８】
弱い：嵌合は容易だが、外れやすい。
【００３９】
硬い：手で嵌合させるのが困難。
【００４０】
なし：嵌合が存在しない。
【図面の簡単な説明】
【００４１】
【図１】本発明の防水樹脂床の模式断面図。
【符号の説明】
【００４２】
１      防水樹脂床
１１    樹脂基材
１２    化粧シート
１３    相欠き
１４    返し
１５    隙間
１６    ゴム弾性体
１７    ゴム弾性体
２      下地材
【図１】
2005120584.tif 000003